(57)【要約】【課題】高エネルギー密度溶接による金属板材料を突き合わせ溶接する際に発生する溶接ビードの形状から、突き合わせ溶接の良否を判定する方法およびその装置を提供することを課題とする。【解決手段】開先１１内に形成された溶接ビードの２次元断面形状を取得する断面読取センサ２１と、該断面読取センサ２１で取得した断面形状に基づいて溶接ビードの良否を判定する溶接ビード良否判定手段２３を備えたことを特徴とする。【選択図】図１
2008212944.tif 000002
【特許請求の範囲】
【請求項１】
金属板材料の突き合わせ溶接の良否判定方法において、
溶接開先内に形成された溶接ビードに対して断面読取センサをスキャンさせて前記溶接ビードの２次元断面形状を取得し、該取得した溶接ビードの断面形状から溶接の良否を判定することを特徴とする突き合わせ溶接の良否判定方法。
【請求項２】
前記読み取った断面形状から溶接対象の板表面を延長して仮想表面線を設定し、該仮想表面線と実測値との差が一定値を越える部分を開先内として抽出し、該開先内で最も深いビード両脇の２位置を谷部として抽出し、ビードの最も高い位置を頂部として抽出し、前記２つの谷部および頂部からビードの凸高さ（ｈ）、偏り（θ）、幅（ｗ）を求めて溶接ビードの良否を判定することを特徴とする請求項１記載の突き合わせ溶接の良否判定方法。
【請求項３】
前記２つの谷部の間隔が一定値以下の場合には凹ビードと判断して良好なビードと判定することを特徴とする請求項２記載の突き合わせ溶接の良否判定方法。
【請求項４】
前記ビードの凸高さと幅との比（ｈ／ｗ）が一定値以下で、かつビードの偏り（θ）が一定値以内の場合には良好なビードと判定することを特徴とする請求項２記載の突き合わせ溶接の良否判定方法。
【請求項５】
前記金属板材料の突き合わせ溶接が高エネルギー密度溶接によることを特徴とする請求項１〜４の何れかに記載の突き合わせ溶接の良否判定方法。
【請求項６】
前記高エネルギー密度溶接がレーザ溶接によることを特徴とする請求項５に記載の突き合わせ溶接の良否判定方法。
【請求項７】
前記金属板材料の突き合わせ溶接の前記溶接ビードが複数層重ねられるとともに各層毎に溶接ビードの２次元断面形状から良否を判定することを特徴とする請求項１〜６の何れかに記載の突き合わせ溶接の良否判定方法。
【請求項８】
金属板材料の突き合わせ溶接の良否判定装置において、
溶接開先内に形成された溶接ビードの２次元断面形状を取得する断面読取センサと、該断面読取センサで取得した断面形状から溶接ビードの良否を判定する溶接ビード良否判定手段とを備えたことを特徴とする突き合わせ溶接の良否判定装置。
【請求項９】
前記溶接ビード良否判定手段は、前記読み取った断面形状からビードの凸高さ（ｈ）、偏り（θ）、幅（ｗ）を求めるビード形状算出部と、該算出部で算出された前記ビードの凸高さ（ｈ）、偏り（θ）、幅（ｗ）が一定の条件を満たす場合には良いビードと判定する良否判定部とからなることを特徴とする請求項８記載の突き合わせ溶接の良否判定装置。
【請求項１０】
前記金属板材料の突き合わせ溶接が高エネルギー密度溶接によることを特徴とする請求項８または９に記載の突き合わせ溶接の良否判定装置。
【請求項１１】
前記高エネルギー密度溶接がレーザ溶接によることを特徴とする請求項１０に記載の突き合わせ溶接の良否判定装置。
【請求項１２】
前記金属板材料の突き合わせ溶接の前記溶接ビードが複数層重ねられるとともに前記溶接ビード良否判定手段は各層毎に溶接ビードの２次元断面形状から良否を判定することを特徴とする請求項８〜１１の何れかに記載の突き合わせ溶接の良否判定装置。
【発明の詳細な説明】
【技術分野】
【０００１】
本発明は、金属板材料の突き合わせ溶接ビードの形状から溶接の良否を判定する良否判定方法およびその装置に関する。
【背景技術】
【０００２】
自動車外板等の薄板溶接技術の一つとしてレーザ溶接技術が知られている。
また、レーザ溶接等の高エネルギー密度溶接によって金属板材料を突き合わせ溶接する場合、特に複数層にわたって溶接を行う場合は、各溶接ビード境界に融合不良等の溶接欠陥が生成されやすいことから各層の溶接ビード形状の良否が最終的な溶接良否に大きく影響する。
しかし、溶接ビードの良否判定手法については十分確立されておらず、溶接作業者または検査員が目視により判断する場合が多く、検査箇所が多くまた長距離に及ぶ場合には検査員の負担が増すことから、簡単にかつ確実に溶接ビードの良否を判定できる方法および装置が望まれている。
【０００３】
レーザ溶接状態の良否を判定する方法について例えば以下のような提案がされている。特許文献１（特開２０００−４２７６９号公報）には、溶接過程で発生する溶接光を検知して、その溶接光に含まれる、プラズマ光や、照射レーザ光の反射光の強度に基づいて溶接の欠陥検出やビードの大きさを評価する手法が示されている。
即ち、図５に示すように、レーザトーチ０１の筐体内に、ワーク０２に照射されるレーザ光の光軸と同軸になるようにして溶接箇所から発する溶接光を集光する集光レンズ０３を設ける。この集光レンズ０３によって集光された溶接光のうち、プラズマ光は複数のフォトダイオード０４で検出して電気信号に変換し、照射されたレーザ光の反射光は複数のフォトダイオード０５で検出して電気信号に変換して、溶接状態判定処理装置０６で判定される。
【０００４】
また、特許文献２（特開平６−２６９９６６号公報）には、図６に示すようにレーザビーム０１０によって突き合わせ部分を局部加熱して金属材料０１１、０１２の突き合わせ溶接をする際に、局部加熱で発生する溶接プラズマ０１３を、プラズマセンサ０１４、０１５で検出して、該プラズマに含まれる各元素の波長のうち相手金属材料よりも相対的に多く含まれる元素の波長の少なくとも１つの波長の強度を測定して、溶接の良否を判断し、さらにビーム位置を修正する技術が示されている。
【０００５】
【特許文献１】特開２０００−４２７６９号公報
【特許文献２】特開平６−２６９９６６号公報
【発明の開示】
【発明が解決しようとする課題】
【０００６】
前記したように、特許文献１、特許文献２には、レーザ溶接状態の良否を判定する手法について示されており、特許文献１においては溶接光の強度から判定するものであり、特許文献２においては特定元素の波長の強度から判定するものであり、いずれも溶接ビードの高さ、幅等の形状を直接的に計測せずに間接的にその溶接状態を判定しているものである。このため、欠陥検出精度が十分とは言えない。特に、複数層の溶接ビードを重ね合わせる場合には、次層を溶接した際に融合不良などの欠陥を招かないために、前層の溶接ビードの形状は重要であり、また最終的な溶接接合強度を確保する上重要である。このため、各層の溶接ビードの良否を精度良く判定することが必要とされている。
【０００７】
そこで、本発明は、このような背景に鑑みなされたものであり、金属板材料を突き合わせ溶接する際に発生する溶接ビードの形状から、突き合わせ溶接の良否を判定する方法およびその装置を提供することを目的とする。
【課題を解決するための手段】
【０００８】
前記課題を解決するため、請求項１記載の突き合わせ溶接の良否判定方法にかかる発明は、金属板材料の突き合わせ溶接の良否判定方法において、溶接開先内に形成された溶接ビードに対して断面読取センサをスキャンさせて前記溶接ビードの２次元断面形状を取得し、該取得した溶接ビードの断面形状から溶接の良否を判定することを特徴とする。
【０００９】
また、請求項８記載の突き合わせ溶接の良否判定装置にかかる発明は、金属板材料の突き合わせ溶接の良否判定装置において、溶接開先内に形成された溶接ビードの２次元断面形状を取得する断面読取センサと、該断面読取センサで取得した断面形状から溶接ビードの良否を判定する溶接ビード良否判定手段とを備えたことを特徴とする。
【００１０】
そして、これら発明によれば、溶接開先内に形成された溶接ビードに対して断面読取センサをスキャンさせて前記溶接ビードの２次元断面形状を取得し、該取得した断面形状から溶接ビードの良否を判定するため、溶接状態を直接的に確認することで溶接の良否を確実に判定することができる。そして、不良と判定した場合には溶接を中止することで、不良ビードの発生を最小限に抑えることが可能になる。
また、溶接条件の最適化を進める過程においても、ビード良否の定量評価に用いることができ、最適な溶接条件を容易にかつ的確に見出すことが可能になる。
【００１１】
具体的な判定手法は、請求項２〜４記載の発明のように、請求項２においては、前記読み取った断面形状から溶接対象の板表面を延長して仮想表面線を設定し、該仮想表面線と実測値との差が一定値を越える部分を開先内として抽出し、該開先内で最も深いビード両脇の２位置を谷部として抽出し、ビードの最も高い位置を頂部として抽出し、前記２つの谷部および頂部からビードの凸高さ（ｈ）、偏り（θ）、幅（ｗ）を求めて溶接ビードの良否を判定することを特徴とする。
【００１２】
かかる請求項２記載の発明によれば、仮想表面線を設定してその位置からビード表面までの距離に基づいて開先内を把握して、さらにビードの凸高さ（ｈ）、偏り（θ）、（ｗ）を求めるため、正確にビード形状を把握して判定することができる。
すなわち、該開先内で最も深いビード両脇の２位置を谷部として抽出し、ビードの最も高い位置を頂部として抽出し、ビードの両脇の谷のうち深い方の谷と頂部との高さの差をビードの凸高さ（ｈ）として数値化し、ビードの両脇の谷部を結ぶ直線の傾きをビードの偏り（θ）として数値化し、ビードの両脇の谷部の幅をビードの幅（ｗ）として数値化して溶接ビードの良否を判定することができる。
【００１３】
そして、請求項３においては、前記２つの谷部の間隔が一定値以下の場合には凹ビードと判断して良好なビードと判定することを特徴とし、かかる発明によれば、谷部が近接している場合には凸形状のビードではなく凹形状のビードと判断して望ましい形状であるため良好なビードと判定する。
【００１４】
さらに、請求項４においては、前記ビードの凸高さと幅との比（ｈ／ｗ）が一定値以下で、かつビードの偏り（θ）が一定値以内の場合には良好なビードと判定することを特徴とする。
かかる請求項４記載の発明によれば、ビード形状が極端に突出した形状とか、開先内に偏って盛られている場合等を定量的に不良と判定することができるため、溶接の良否の判定を確実に行なうことができる。
【００１５】
また、請求項９記載の突き合わせ溶接の良否判定装置にかかる発明は、請求項８において前記溶接ビード良否判定手段は、前記読み取った断面形状からビードの凸高さ（ｈ）、偏り（θ）、幅（ｗ）を求めるビード形状算出部と、該算出部で算出された前記ビードの凸高さ（ｈ）、偏り（θ）、幅（ｗ）が一定の条件を満たす場合には良いビードと判定する良否判定部とからなることを特徴とする。
【００１６】
かかる請求項９記載の発明によれば、溶接ビード良否判定手段のビード形状算出部および良否判定部によって、ビードの凸高さ（ｈ）、偏り（θ）、幅（ｗ）を求めるため、正確にビード形状を把握して、ビード形状が極端に突出した形状とか、開先内に偏って盛られている場合等には不良と判定することができるため、溶接の良否の判定を確実に行なうことができる。
【００１７】
好ましくは、請求項５、１０に記載の発明のように、前記金属板材料の突き合わせ溶接が高エネルギー密度溶接によることを特徴とし、請求項６、１１に記載の発明のように、前記高エネルギー密度溶接がレーザ溶接によることを特徴とする。
【００１８】
さらに、請求項７、１２に記載の発明は、前記金属板材料の突き合わせ溶接の前記溶接ビードが複数層重ねられるとともに各層毎に溶接ビードの２次元断面形状から良否を判定することを特徴とする。
【００１９】
そして、これら請求項７、１２に記載の発明によれば、突き合わせ溶接において溶接ビードを重ねて施す場合に、複数の溶接ビード毎に溶接ビード形状から正確に溶接の良否が判定されるため、次層を溶接した際に融合不良などの欠陥を招きやすい不良ビードを的確に判定し、不良ビードがある場合には手直しをする等の処置をすることで、不良を抑えた突き合わせ溶接が可能になる。また、良否判定装置と溶接装置は一体であっても、分離していてもよい。
【発明の効果】
【００２０】
本発明によれば、金属板材料を突き合わせ溶接する際に発生する溶接ビードの２次元断面形状から、溶接状態を直接的に確認することで溶接の良否を確実に判定することができる突き合わせ溶接の良否判定方法および装置を得ることができる。
【発明を実施するための最良の形態】
【００２１】
以下、図面を参照して本発明の好適な実施の形態を例示的に詳しく説明する。但しこの実施の形態に記載されている構成部品の寸法、材質、形状、その相対的配置等は特に特定的な記載がない限りは、この発明の範囲をそれに限定する趣旨ではなく、単なる説明例に過ぎない。
【００２２】
参照する図面において、図１は本発明の実施形態を示す突き合わせ溶接の良否判定装置の全体構成図である。図２は突き合わせ溶接部の拡大断面図である。図３は良否の判定手順を示すフローチャートである。図４は溶接ビード形状から算出されたビードの凸高さ（ｈ）／幅（ｗ）および偏り（θ）と、外観目視による良否との関係を示した関係図である。
【００２３】
図１には、溶接対象の鋼板材料１、２が突き合わされて位置決めされ、高エネルギー密度溶接としてレーザ溶接（溶接手段）３、特に、ファイバレーザ溶接によって突き合わせ溶接をする例を示す。具体的には、ＬＮＧ（液化天然ガス）タンク等のタンク側板を内側から、ファイバレーザ溶接によって突き合わせ溶接をする場合である。
【００２４】
溶接装置４の概要についてまず説明する。ファイバレーザのレーザ発振器５からのレーザ光は、光ファィバ７を介して溶接トーチ９へ導かれ、該溶接トーチ９から鋼板材料１、２の突き合わされる端面間に形成される開先１１の開先開口１３を通って、開先１１内の底部の接合部にレーザビーム１５が照射される。同時に溶接棒１７もレーザビーム１５の照射先端部に供給され、レーザビーム１５による高エネルギー密度の照射によって、母材の鋼板材料１、２および溶接棒１７が溶融され、鋼板材料１、２が突き合わせ溶接される。
【００２５】
溶接トーチ９および溶接棒１７は開先開口１３に沿って図１の矢印ａに示す方向に移動するように移動機構１９に支持されていて、また溶接トーチ９および溶接棒１７の移動に伴って、溶接棒１７が自動でレーザビーム１５内に供給されるようになっている。
さらに、その溶接トーチ９の移動方向の後方側には、溶接結果の溶接ビード形状を検出するためにレーザスキャンさせて変位を計測する断面読取センサ２１が設けられ、前記溶接トーチ９および溶接棒１７の移動とともに移動するように移動機構１９に支持されている。
【００２６】
断面読取センサ２１のスキャンは、溶接トーチ９が開先開口１３に沿って移動する矢印ａ方向に直交する方向に、すなわち溶接ビードを横切るように行われて溶接ビードと開先１１の形状を検出する。また、データ取得タイミングは、溶接トーチ９の移動速度に応じて設定され一定時間毎（例えば数秒毎）に取得して、先方を進む溶接トーチ９による溶接ビードの良否を判定する。
【００２７】
このような溶接装置４によって、突き合わせ溶接が行なわれるが、鋼板材料１、２が厚板（例えば１０ｍｍ以上）であるため、十分な溶接強度を確保するために複数回重ねて溶接する。そのため、複数回重ねて溶接するように移動機構１９によって溶接トーチ９および溶接棒１７の動きが制御され、溶接ビードも開先内部に複数層形成される。
【００２８】
断面読取センサ２１からの検出信号は、溶接ビード良否判定手段２３に入力される。この断面読取センサ２１は、前記読み取った断面形状からビードの凸高さ（ｈ）、偏り（θ）、幅（ｗ）を求めるビード形状算出部２５と、該算出部２５で算出されたビードの凸高さ（ｈ）、偏り（θ）、幅（ｗ）が一定の条件を満たす場合には良いビードと判定する良否判定部２７とから構成されている。
【００２９】
次に、ビード形状算出部２５での算出方法および良否判定部２７での判定方法について図２、３を参照して説明する。
断面読取センサ２１はレーザスキャンによって、断面読取センサ２１の位置からの変位として鋼板材料１、２および溶接のビード部２９の形状が図２のように検出される。
【００３０】
そして、ビード形状算出部２５では次のステップＳ３〜Ｓ７の処理が行われて、ビード部２９の凸高さ（ｈ）、偏り（θ）、幅（ｗ）が求められる。
図３のフローチャートに示すように、ステップＳ１で既に説明した溶接装置４による溶接を実施し、その後ステップＳ３では、鋼板材料１、２の板表面を延長して仮想表面線ｂ１を作成する。そしてステップＳ５で図２に示すように仮想表面線ｂ１と実測値との差を求め、差が一定値を越える部分を開先内ｂ２として抽出し、該開先内ｂ２の両端を開先肩ｂ３として抽出し、さらに開先内ｂ２の両端近くで最も深い２位置をビードの両脇の谷部ｂ４として抽出し、最も高い位置を頂部ｂ５として抽出する。
【００３１】
そして、次にステップＳ７で、ビード部２９の両脇の谷部ｂ４のうち深い方の谷部と頂部ｂ５との高さの差をビードの凸高さ（ｈ）として数値化し、ビード部２９の両脇の谷部ｂ４、ｂ４を結ぶ直線の傾きをビードの偏り（θ）として数値化し、ビード部２９の両脇の谷部ｂ４、ｂ４の幅をビードの幅（ｗ）として算出して数値化する。
また、前記谷部ｂ４の抽出に際して、板表面の微細な凹凸や断面読取センサ２１の計測誤差の影響を取除くため、実測値の連続性が不十分な点を谷から除外してもよい。このように連続性が不十分な点を除外することで谷部ｂ４の検出精度が向上し、谷部ｂ４の検出値に基づいて算出されるビードの凸高さ（ｈ）、偏り（θ）、幅（ｗ）の算出精度も向上する。
【００３２】
次に、良否判定部２７で次のステップＳ９〜Ｓ１７の処理が行われて、ビードの良否が判定される。
まず、ステップＳ９で、ビード部２９の両脇の谷部ｂ４、ｂ４の幅、すなわちビードの幅（ｗ）が、一定値以下かどうかが判断され、例えば開先開口１３の開口幅が８ｍｍのときに、最も深い２位置の幅が、その開口幅の８ｍｍの半分以下の３ｍｍ程度の場合には、谷部ｂ４が近接しているため、ビード部２９は凸形状ではなく凹形状ビードと判断して、望ましい形状であるためステップＳ１１に進み良好なビードと判定する。
【００３３】
そして、ビードの幅（ｗ）が一定値以下でない場合にはステップＳ１３に進んで、ビードの凸高さ（ｈ）と幅（ｗ）との比（ｈ／ｗ）が一定値以下かどうか判断され、一定値以下の場合にはステップＳ１５に進み、一定値以下でない場合にはステップＳ１７に進んで不良なビードと判定する。ステップＳ１５では、ビードの偏り（θ）が一定値以内かどうか判断され、一定値以内の場合にはステップＳ１１に進み良好なビードと判定され、一定値以内でない場合には、ステップＳ１７に進み不良なビードと判定される。
【００３４】
すなわち、ステップＳ１３とステップＳ１５とによって、ビード形状が極端に凸状に突出した形状とか、開先内ｂ２内で偏って盛られている場合等には不良と判定することができるため、溶接ビードの良否判定をビード形状から確実に判定でき、その結果突き合わせ溶接の良否の判定を確実に行なうことができる。
【００３５】
さらに、ステップＳ１１で良好なビードと判定された場合には、次のステップＳ１９で次の溶接工程へ進める信号を移動機構１９に出力して、次の第２層目のビード部３１を溶接する。ステップＳ１７で不良なビードと判定した場合には、ステップＳ２１でアラーム信号を発して移動機構１９に溶接及び移動の停止信号を出力して、溶接作業を停止する。そしてステップＳ２３でビード形状の手直しの指示を出力する。
【００３６】
この溶接ビードの手直しは、例えば、作業員が開先開口１３の部分を削り落として、間口を広げて、その後、不良ビード箇所を削り落とす等の作業を行ない、均一で偏りのないビード形状に修正する。
【００３７】
図４は、実験的に複数個所の突き合わせ溶接を行い、形成された溶接ビードの形状を目視による外観からの良否判断と、前記断面読取センサ２１からの検出信号に基づいて算出された凸高さ（ｈ）／幅（ｗ）との比および偏り（θ）との関係を示す関係図である。
【００３８】
図４において、横軸がビードの偏り即ち傾き（θ）を示し、ゼロを中心にプラス側、マイナス側を示し、縦軸が、凸高さ（ｈ）／幅（ｗ）の比を表している。
ビード形状を目視によって外観から判断した場合に良好なビード形状であるものが、図４中の○印で、外観上偏ったり、極端に出っ張ったりしたものがその程度によって△印と×印で示されている。○印が存在する範囲は、図４において、横軸の偏りゼロを中心に、偏り（θ）が±０．２５以内の範囲で、さらに凸高さ（ｈ）／幅（ｗ）の比が０．２５より小さい範囲に集まっており、この範囲にあることがビード形状として好ましいことが言える。
すなわち、ビード形状が極端に凸に突出した形状とか、開先内ｂ２に偏って盛られている場合等には不良と判定することができる。
【００３９】
このように、凸高さ（ｈ）／幅（ｗ）の比が０．２５以下で、且つ偏りが±０．２５以内にある場合には良好な溶接ビードとするように良否判定の閾値を設定することによって、溶接ビードの良否を形状データに基づいて算出された高さ（ｈ）、幅（ｗ）および偏り（θ）の値から定量的にビードの良否を判定することができるようになる。
【００４０】
なお、この閾値の値０．２５は、板の厚さ、開先の開口幅、開先の形状等によって、さらに溶接トーチ９の移動速度等の溶接条件によって異なってくるため、あらかじめ実験、計算等によって適切な閾値を設定することによって、種々の材質、溶接条件に対応した良否判定を定量的に行うことができる。
【００４１】
以上のように、本実施形態によれば、開先内ｂ２に形成された溶接ビードに対して断面読取センサ２１をスキャンさせてビード部２９の２次元断面形状を取得し、該取得した断面形状からビード部２９の良否を判定するため、溶接状態を直接的に確認することで溶接の良否を判断できるので確実な判定を行なうことができる。
さらに、不良と判定した場合には溶接を中止することで、不良ビードの発生を最小限に抑えることができる。
また、溶接条件の最適化を進める過程においても、ビード良否の定量評価に用いることができ、最適な溶接条件を容易にかつ的確に見出すことが可能になる。
【００４２】
さらに、仮想表面線ｂ１を設定してその位置からビード部２９までの距離に基づいて開先内ｂ２を把握して、さらにビード部２９の凸高さ（ｈ）、偏り（θ）、（ｗ）を求めるため、正確にビード形状を把握して判定することができる。
【００４３】
また、ビード部２９の凸高さと幅との比（ｈ／ｗ）が一定値以下で、かつビードの偏り（θ）が一定値以内の場合には良好なビードと判定するためビード形状が極端に突出した形状とか、開先内に偏って盛られている場合等には不良と判定することができるため、溶接の良否の判定を確実に行なうことができる。
【００４４】
さらに、ビード部２９の上にビード部３１が重ねられるような複数層からなる溶接ビートの場合においても、各層の溶接ビード毎にビード部２９、３１の２次元断面形状から溶接ビードの良否を判定するため、次層を溶接した際に融合不良などの欠陥を招きやすい不良ビードを的確に判定できる。
そして、不良ビードがある場合には手直しをする等の処置をすることで、不良を抑えた突き合わせ溶接が可能になる。
【産業上の利用可能性】
【００４５】
本発明によれば、高エネルギー密度溶接による金属板材料を突き合わせ溶接する際に発生する溶接ビードの２次元断面形状から、溶接状態を直接的に確認することで溶接の良否を確実に判定することができる突き合わせ溶接の良否判定方法および装置を提供することができるので、ＬＮＧ（液化天然ガス）タンク等のタンク側板の溶接への適用に際して有益である。
【図面の簡単な説明】
【００４６】
【図１】本発明の実施形態を示す突き合わせ溶接の良否判定装置の全体構成図である。
【図２】突き合わせ溶接部の拡大断面図である。
【図３】良否の判定手順を示すフローチャートである。
【図４】溶接ビード形状から算出されたビードの凸高さ（ｈ）／幅（ｗ）および偏り（θ）と、外観目視による良否との関係を示した関係図である。ガスタービン動翼の概要構造を示す斜視図である。
【図５】従来技術の説明図である。
【図６】従来技術の説明図である。
【符号の説明】
【００４７】
１、２                鋼板材料（金属板材料）
３                    レーザ溶接（溶接手段）
４                    溶接装置
２１                  断面読取センサ
２３                  ビード良否判定手段
２５                  ビード形状算出手段
２７                  良否判定手段
２９、３１            ビード部
ｂ１                  仮想表面線
ｂ２                  開先内
ｂ３                  開先肩
ｂ４                  谷部
ｂ５                  頂部
ｈ                    ビードの凸高さ
ｗ                    ビードの幅
θ                    ビードの偏り
【図１】
2008212944.tif 000003
【図２】
2008212944.tif 000004
【図３】
2008212944.tif 000005
【図４】
2008212944.tif 000006
【図５】
2008212944.tif 000007
【図６】
2008212944.tif 000008